(57)【特許請求の範囲】
【請求項１】
マゼンタトナー、シアントナー及びイエロートナーを含み、
マゼンタトナー及びシアントナーは、各々、少なくとも結着樹脂、着色剤、赤外線吸収剤としてジイモニウム化合物、及び４級アンモニウム塩を含み、
イエロートナーは、少なくとも、結着樹脂、着色剤、及び赤外線吸収剤としてジイモニウム化合物を含み、
マゼンタトナー、シアントナー及びイエロートナーにおける各々の４級アンモニウム塩の含有率（質量％）Ｍｃ、Ｃｃ及びＹｃが、下記式（Ｉ）を満たす光定着用トナーセット。
Ｍｃ及びＣｃ＞Ｙｃ      （ここでＹｃは０であってもよい）      式（Ｉ）
【請求項２】
前記４級アンモニウム塩として、下記一般式（１）で表される化合物を含有する請求項１に記載の光定着用トナーセット。
【化１】
0005482504.tif 000010
〔一般式（１）中、Ｒ１、Ｒ２、Ｒ３及びＲ４は、各々独立に、水素原子、アルキル基、又は芳香族基を表し、Ｘ−は、モリブデン酸アニオン、リンモリブデン酸アニオン、クロム・モリブデン酸アニオン、タングステン酸アニオン、リンタングステン酸アニオン、ケイ素タングステン酸アニオン、アンチモン酸アニオン、ビスマス酸アニオン、又は−Ｓ−Ｓ−結合及びカルボン酸アニオンを有する化合物を表す。〕
【請求項３】
請求項１又は請求項２に記載の光定着用トナーセットを含有する静電潜像用現像剤セット。
【請求項４】
潜像保持体と、
前記潜像保持体を帯電させる帯電装置と、
帯電した前記潜像保持体の表面に静電潜像を形成する静電潜像形成装置と、
前記潜像保持体の表面に形成された静電潜像を請求項１又は請求項２に記載の光定着用トナーセットによりトナー像に現像する現像装置と、
前記潜像保持体の表面に形成されたトナー像を被転写体に転写する転写装置と、
前記被転写体に転写されたトナー像に光を照射して前記被転写体に定着させる光定着装置と、
を備える画像形成装置。
【発明の詳細な説明】
【技術分野】
【０００１】
本発明は、光定着用トナーセット、静電潜像用現像剤セット、及び画像形成装置に関する。
【背景技術】
【０００２】
画像形成装置に用いるカラートナーとしては、様々なものが提案されている。そのなかでも、マゼンタトナーとしては、マゼンタ用色材が、Ｃ．Ｉ．ピグメントレッド１２２と、Ｃ．Ｉ．ピグメントレッド８１との混合色材であり、帯電制御剤が、サリチル酸金属塩であって、前記Ｃ．Ｉ．ピグメントレッド８１の添加量（Ｒ）と前記帯電制御剤の添加量（Ｃ）との重量比（Ｒ／Ｃ）が１．１〜２．０である電子写真用マゼンタトナーが開示されている（例えば、特許文献１参照）。
【０００３】
また、トナーの帯電安定性を向上させるため、例えば特許文献２には、少なくともバインダーレジン、着色材、帯電制御剤及び添加剤を主成分とし、該バインダーレジンが１種類以上のポリエステル樹脂からなり、該ポリエステル樹脂はＴＨＦ不溶成分を含まず、かつゲルパーミエーションクロマトグラフィーにおける分子量分布において、分子量５×１０２以下の成分の含有割合が４重量％以下であり、重量分子量３×１０３〜９×１０３の領域にメインのピークを有し、該帯電制御剤がサリチル酸またはサリチル酸誘導体の金属塩化合物からなり、該添加剤が１次粒子径０．０１〜０．０３μｍの疎水化処理されたシリカと、１次粒子径０．０１〜０．０３μｍで比表面積６０〜１４０ｍ２／ｇの疎水化処理された酸化チタンとを含み、該酸化チタンが湿式法により製造された水可溶性成分量が０．２重量％以上ある酸化チタン微粒子を表面処理したものであり、ＵＶ吸光法において３００ｎｍの透過率が３５％以上、かつ６００ｎｍの透過率が８０％以上である乾式静電荷像現像用トナーが開示されている。
【０００４】
特許文献３には、帯電量及び搬送量が安定し、高画像濃度で地汚れが少ないトナーとして、少なくともバインダー樹脂、着色材、帯電制御剤、添加剤を主成分とする乾式電子写真用トナーにおいて、前記着色材が前記バインダー樹脂と異なる樹脂で前処理されている乾式電子写真用トナーが開示されている。
【０００５】
更に、記録媒体上にトナー画像を定着する方式として光定着方式を採用した場合のトナーとしては、結着樹脂と赤外線吸収剤とを含み、前記赤外線吸収剤としては、特定の構造を有するアミニウム系化合物、ジイモニウム系化合物、ポリメチン系化合物、ナフタロシアニン系化合物およびニッケル錯体からなる群から選択された少なくとも一つであり、かつカップリング剤で処理されているトナーが開示されている（例えば、特許文献４参照。）。
【先行技術文献】
【特許文献】
【０００６】
【特許文献１】特開２００９−２５１２７８号公報
【特許文献２】特開２００４−３５４５３０号公報
【特許文献３】特開２００３−２２８１９７号公報
【特許文献４】特開２００４−１４５０３６号公報
【発明の概要】
【発明が解決しようとする課題】
【０００７】
本発明は、複数色のカラートナーを用いたときの各色トナーの定着率の差が減少された光定着用トナーセットを提供することを目的とする。
【課題を解決するための手段】
【０００８】
請求項１に係る発明は、
マゼンタトナー、シアントナー及びイエロートナーを含み、
マゼンタトナー及びシアントナーは、各々、少なくとも結着樹脂、着色剤、赤外線吸収剤としてジイモニウム化合物、及び４級アンモニウム塩を含み、
イエロートナーは、少なくとも、結着樹脂、着色剤、及び赤外線吸収剤としてジイモニウム化合物を含み、
マゼンタトナー、シアントナー及びイエロートナーにおける各々の４級アンモニウム塩の含有率（質量％）Ｍｃ、Ｃｃ及びＹｃが、下記式（Ｉ）を満たす光定着用トナーセットである。
Ｍｃ及びＣｃ＞Ｙｃ      （ここでＹｃは０であってもよい）      式（Ｉ）
【０００９】
請求項２に係る発明は、
前記４級アンモニウム塩として、下記一般式（１）で表される化合物を含有する請求項１に記載の光定着用トナーセットである。
【００１０】
【化１】
0005482504.tif 000002
【００１１】
一般式（１）中、Ｒ１、Ｒ２、Ｒ３及びＲ４は、各々独立に、水素原子、アルキル基、又は芳香族基を表し、Ｘ−は、モリブデン酸アニオン、リンモリブデン酸アニオン、クロム・モリブデン酸アニオン、タングステン酸アニオン、リンタングステン酸アニオン、ケイ素タングステン酸アニオン、アンチモン酸アニオン、ビスマス酸アニオン、又は−Ｓ−Ｓ−結合及びカルボン酸アニオンを有する化合物を表す。
【００１２】
請求項３に係る発明は、
請求項１又は請求項２に記載の光定着用トナーセットを含有する静電潜像用現像剤セットである。
【００１３】
請求項４に係る発明は、
潜像保持体と、
前記潜像保持体を帯電させる帯電装置と、
帯電した前記潜像保持体の表面に静電潜像を形成する静電潜像形成装置と、
前記潜像保持体の表面に形成された静電潜像を請求項１又は請求項２に記載の光定着用トナーセットによりトナー像に現像する現像装置と、
前記潜像保持体の表面に形成されたトナー像を被転写体に転写する転写装置と、
前記被転写体に転写されたトナー像に光を照射して前記被転写体に定着させる光定着装置と、
を備える画像形成装置である。
【発明の効果】
【００１４】
請求項１に係る発明によれば、マゼンタトナーやシアントナーにおける４級アンモニウム塩の含有率（質量％）が、イエロートナーにおける４級アンモニウム塩の含有率（質量％）と同じ又はイエロートナーよりも少ない場合に比較して、各色トナーの定着率の差が減少した光定着用トナーセットが提供される。
【００１５】
請求項２に係る発明によれば、４級アンモニウム塩として、一般式（１）で表される化合物を用いない場合に比較して、画質の色味が向上した光定着用トナーセットが提供される。
【００１６】
請求項３に係る発明によれば、マゼンタトナーやシアントナーにおける４級アンモニウム塩の含有率（質量％）が、イエロートナーにおける４級アンモニウム塩の含有率（質量％）と同じ又はイエロートナーよりも少ない光定着用トナーセットを含む場合に比較して、各色トナーの定着率の差が減少した静電潜像用現像剤セットが提供される。
【００１７】
請求項４に係る発明によれば、マゼンタトナーやシアントナーにおける４級アンモニウム塩の含有率（質量％）が、イエロートナーにおける４級アンモニウム塩の含有率（質量％）と同じ又はイエロートナーよりも少ない光定着用トナーセットを用いる場合に比較して、各色トナーの定着率の差が少ない画像形成装置が提供される。
【図面の簡単な説明】
【００１８】
【図１】本実施形態の画像形成装置の一例を示す概略構成図である。
【発明を実施するための形態】
【００１９】
以下、本実施の形態の光定着用トナーセット、静電潜像用現像剤セット、及び画像形成装置について詳細に説明する。
【００２０】
＜光定着用トナーセット＞
本実施の形態の光定着用トナーセットは、少なくともマゼンタトナー、シアントナー及びイエロートナーを含む。マゼンタトナー及びシアントナーは、各々、少なくとも、結着樹脂、着色剤、赤外線吸収剤としてジイモニウム化合物、及び４級アンモニウム塩を含む。イエロートナーは、少なくとも、結着樹脂、着色剤、及び赤外線吸収剤としてジイモニウム化合物を含み、４級アンモニウム塩は含有していなくともよい。そして、マゼンタトナー、シアントナー及びイエロートナーにおける各々の４級アンモニウム塩の含有率（質量％）を、各々Ｍｃ、Ｃｃ及びＹｃと表記すると、Ｍｃ、Ｃｃ及びＹｃは、下記式（Ｉ）の関係を満たす。
【００２１】
Ｍｃ及びＣｃ＞Ｙｃ      （ここでＹｃは０であってもよい）      式（Ｉ）
【００２２】
光定着によるカラートナーの定着では、異色のトナー間において定着性能に違いがあることが明らかとなった。これは、各色において光に対する吸収特性が異なるためと考えられる。具体的には、光の吸収波長帯が、シアンでは５００〜７００ｎｍ、マゼンタでは３８０〜６００ｎｍ、イエローでは３８０〜４８０ｎｍであり、シアンやマゼンタに比べイエローは短波側に吸収波長域を有し、且つ波長幅も狭いことが挙げられる。尚且つ、光定着方法における発光体は、可視域に発光ピークが少なく赤外領域に向けて強い発光ピークを有するため、更に発光エネルギーの吸収に関して色間差が大きくなっている。
以上のことから、同量の入力エネルギーによる光量を照射させてもイエロートナーの定着性能は特に低くなってしまう。
【００２３】
他方、定着性能を補うため、カラートナーには光を吸収する材料（赤外線吸収剤）を補填し、吸収特性を向上させることが一般的である。しかし、前記赤外線吸収剤はほとんどのものが濃色を有しており、色再現性への阻害となってしまうため、赤外線吸収剤の添加量はできる限り減らすことが望ましい。このように、イエロートナーの定着性を向上させるためには、赤外線吸収剤を多めに添加することが望ましいところであるが、色再現性の観点からは、イエロートナーへの赤外線吸収剤の添加量の増大は望ましいものではない。
【００２４】
なお、帯電性能の安定化のためにトナーには帯電制御剤が添加されている。帯電制御剤についても、濃色のものは添加しないことが色再現性の観点から望ましい。また、赤外線吸収剤は、帯電制御剤と反応して光吸収能力が損失することも明らかとなっている。
【００２５】
そこで、本実施の形態では、イエロートナーにおいて、赤外線吸収剤の性能劣化を引き起こす帯電制御剤の添加量を削減することにより、帯電性能の低下を抑制する。このようにして赤外線吸収剤の添加量の増大を抑えつつ、各色間の定着率の差の是正を行うことが可能となる。
【００２６】
なお、イエロートナーにおいて帯電制御剤の添加量が低減されたことにより、例え帯電分布が他色より幅広となっても、画質としての著しい劣化が発生しないことが判明した。これは、色の特性として、イエロー色ではカブリが判別しにくいことによるものと考えられる。
よって、イエロートナーにおける帯電制御剤の添加量を、マゼンタトナー及びシアントナーにおける帯電制御剤の添加量よりも減らすと、イエロートナーにおける光定着性が向上して色間の定着率の差が低減され、且つカブリなどの画質の低下も抑えられる。なお、帯電制御剤としては４級アンモニウム塩が用いられる。
【００２７】
すなわち、マゼンタトナー中の４級アンモニウム塩の含有率Ｍｃ、シアントナー中の４級アンモニウム塩の含有率Ｃｃ、及びイエロートナー中の４級アンモニウム塩の含有率Ｙｃが上記式（Ｉ）の関係を満たすことで、上記効果が得られる。
【００２８】
以下、トナーに含有する成分を詳細に説明する。マゼンタトナー及びシアントナーは、結着樹脂、着色剤、赤外線吸収剤としてジイモニウム化合物、及び４級アンモニウム塩を含む。イエロートナーは、結着樹脂、着色剤、及び赤外線吸収剤としてジイモニウム化合物を含み、４級アンモニウム塩は含有していなくともよい。更に、トナーは、必要に応じて、離型剤、磁性粉、粘性調整剤、その他の内添剤、外添剤等を含んでもよい。
【００２９】
（結着樹脂）
結着樹脂としては、例えば、ポリエステル、スチレンアクリル、ポリエーテルポリオール、ウレタン、シリコーン、環状オレフィン樹脂等が公知の樹脂を用いることができる。高速での定着性、現像機内でのトナー粒子の耐ストレス性の観点からは、ポリエステル樹脂を含有することが好ましい。ポリエステル樹脂は、カルボン酸成分と、アルコール成分との縮重合により得られるものであり、従来公知の２価または３価以上のカルボン酸と、２価または３価以上のアルコールとを、用いることができる。
また、光定着を行う画像形成にトナーを用いる場合、光定着時における臭気の発生が抑制されるトナーとしては、例えば、ビスフェノールＡのアルキレンオキサイド付加物を含む結着樹脂を用いたポリエステル系トナーが挙げられる。
【００３０】
（着色剤）
シアントナー用の着色剤としては、例えば、Ｃ．Ｉ．ピグメントブルー１、同２、同３、同４、同５、同６、同７、同１０、同１１、同１２、同１３、同１４、同１５、同１５：１、同１５：２、同１５：３、同１５：４、同１５：６、同１６、同１７、同２３、同６０、同６５、同７３、同８３、同１８０、Ｃ．Ｉ．バットシアン１、同３、同２０等や、紺青、コバルトブルー、アルカリブルーレーキ、フタロシアニンブルー、無金属フタロシアニンブルー、フタロシアニンブルーの部分塩素化物、ファーストスカイブルー、インダスレンブルーＢＣのシアン顔料、Ｃ．Ｉ．ソルベントシアン７９、１６２等のシアン染料などが挙げられる。
【００３１】
マゼンタトナー用の着色剤としては、例えば、Ｃ．Ｉ．ピグメントレッド１、同２、同３、同４、同５、同６、同７、同８、同９、同１０、同１１、同１２、同１３、同１４、同１５、同１６、同１７、同１８、同１９、同２１、同２２、同２３、同３０、同３１、同３２、同３７、同３８、同３９、同４０、同４１、同４８、同４９、同５０、同５１、同５２、同５３、同５４、同５５、同５７、同５８、同６０、同６３、同６４、同６８、同８１、同８３、同８７、同８８、同８９、同９０、同１１２、同１１４、同１２２、同１２３、同１６３、同１８４、同２０２、同２０６、同２０７、同２０９等、ピグメントバイオレット１９のマゼンタ顔料や、Ｃ．Ｉ．ソルベントレッド１、同３、同８、同２３、同２４、同２５、同２７、同３０、同４９、同８１、同８２、同８３、同８４、同１００、同１０９、同１２１、Ｃ．Ｉ．ディスパースレッド９、Ｃ．Ｉ．ベーシックレッド１、同２、同９、同１２、同１３、同１４、同１５、同１７、同１８、同２２、同２３、同２４、同２７、同２９、同３２、同３４、同３５、同３６、同３７、同３８、同３９、同４０等のマゼンタ染料等、ベンガラ、カドミウムレッド、鉛丹、硫化水銀、カドミウム、パーマネントレッド４Ｒ、リソールレッド、ピラゾロンレッド、ウオッチングレッド、カルシウム塩、レーキレッドＤ、ブリリアントカーミン６Ｂ、エオシンレーキ、ロータミンレーキＢ、アリザリンレーキ、ブリリアントカーミン３Ｂなどが挙げられる。
【００３２】
イエロートナー用の着色剤としては、例えば、Ｃ．Ｉ．ピグメントイエロー２、同３、同１５、同１６、同１７、同７４、同９７、同１８０、同１８５、同１３９等のイエロー顔料などが挙げられる。
これらの中でも、着色剤としてＣ．Ｉ．ピグメントイエロー１８０を用いることがイエロートナーによる画像のかぶりの発生を抑える観点で望ましい。これは、Ｃ．Ｉ．ピグメントイエロー１８０が、他のイエローの着色剤よりもイオン価が高く、帯電性に優れるためである。本実施の形態では、イエロートナーにおいて帯電制御剤である４級アンモニウム塩の添加量を減らすため、帯電性に優れるＣ．Ｉ．ピグメントイエロー１８０の使用が望ましい。
【００３３】
本実施の形態では、少なくともマゼンタトナー、シアントナー及びイエロートナーを含んでいればよく、他色のトナーを含んでいても含んでいなくてもよい。
例えば、他色のトナーとしてはブラックトナーが挙げられ、ブラックトナー用の用いる着色剤としては、例えば、カーボンブラック、活性炭、チタンブラック、鉄粉、マグネタイト、フェライト等の磁性粉、Ｍｎ含有の非磁性粉などが挙げられる。また、イエロー、マゼンタ、シアン、レッド、グリーン、ブルー顔料を混合した顔料ブラックトナー用樹脂組成物としてもよい。
【００３４】
トナーにおける着色剤の含有量としては、１．５質量％以上２０質量％以下であることが望ましく、２質量％以上１５質量％以下であることがより望ましい。
【００３５】
（赤外線吸収剤）、
赤外線吸収剤としては、ジイモニウム化合物を含む。アミニウム化合物を更に用いてもよい。ジイモニウム化合物は下記一般式（１）で表される化合物であり、アミニウム化合物は、下記一般式（２）で表される化合物である。
【００３６】
【化２】
0005482504.tif 000003
【００３７】
一般式（１）及び（２）中、Ｒ１、Ｒ２、Ｒ３、Ｒ４、Ｒ５、Ｒ６、Ｒ７及びＲ８は、各々独立に、水素原子、未置換若しくは置換の直鎖、分岐若しくは環状アルキル基、未置換若しくは置換の直鎖、分岐若しくは環状アルケニル基、又は未置換若しくは置換のアラルキル基を表し、Ｘ−は陰イオンを表す。
【００３８】
Ｒ１、Ｒ２、Ｒ３、Ｒ４、Ｒ５、Ｒ６、Ｒ７及びＲ８で表されるアルキル基は、各々独立に、炭素数１以上１０以下のアルキル基であることが好適であり、炭素数２以上７以下のアルキル基であることがより好適であり、炭素数３以上４以下のアルキル基であることが更に好適である。
Ｒ１、Ｒ２、Ｒ３、Ｒ４、Ｒ５、Ｒ６、Ｒ７及びＲ８で表されるアルキル基は、未置換アルキル基であることが望ましく、また、直鎖又は分岐のアルキル基であることが望ましい。
【００３９】
Ｒ１、Ｒ２、Ｒ３、Ｒ４、Ｒ５、Ｒ６、Ｒ７及びＲ８で表されるアルケニル基は、各々独立に、炭素数２以上１０以下のアルケニル基であることが好適であり、炭素数２以上７以下のアルケニル基であることがより好適であり、炭素数３以上４以下のアルケニル基であることが更に好適である。
Ｒ１、Ｒ２、Ｒ３、Ｒ４、Ｒ５、Ｒ６、Ｒ７及びＲ８で表されるアルケニル基は、未置換アルケニル基であることが望ましく、また、直鎖又は分岐のアルケニル基であることが望ましい。
【００４０】
Ｒ１、Ｒ２、Ｒ３、Ｒ４、Ｒ５、Ｒ６、Ｒ７及びＲ８で表されるアラルキル基は、各々独立に、炭素数７以上１０以下のアラルキル基であることが好適である。
Ｒ１、Ｒ２、Ｒ３、Ｒ４、Ｒ５、Ｒ６、Ｒ７及びＲ８で表されるアラルキル基は、未置換アラルキル基であることが望ましい。
【００４１】
これらのなかでも、Ｒ１、Ｒ２、Ｒ３、Ｒ４、Ｒ５、Ｒ６、Ｒ７及びＲ８は、水素原子、又は未置換若しくは置換の直鎖、分岐若しくは環状アルキル基であることが望ましく、水素原子、未置換の直鎖若しくは分岐のアルキル基であることがより望ましく、未置換の直鎖若又は分岐のアルキル基であることが更に望ましく、特に、ｎ−ブチル基、ｉｓｏ−ブチル基、又はｎ−プロピル基が望ましい。
【００４２】
Ｘ−で表される陰イオンとしては、例えば過塩素酸イオン（ＣｌＯ４−）、フッ化ホウ素酸イオン（ＢＦ４−）、トリクロル酢酸イオン（ＣＣｌ３ＣＯＯ−）、トリフルオロ酢酸イオン（ＣＦ３ＣＯＯ−）、ピクリン酸（（ＮＯ２）３Ｃ６Ｈ２Ｏ−）、ヘキサフルオロ砒素酸（ＡｓＦ６−）、ヘキサフルオロアンチモン酸イオン（ＳｂＦ６−）、ベンゼンスルホン酸イオン（Ｃ６Ｈ５ＳＯ３−）、エタンスルホン酸イオン（Ｃ２Ｈ５ＳＯ３−）、燐酸イオン（ＰＯ４２−）、硫酸イオン（ＳＯ４２−）、塩素イオン（Ｃｌ−）、ヨウ素イオン（Ｉ−）、トリフルオロメタンスルホン酸イオン（ＣＦ３ＳＯ３−）、トリフルオロメタンスルホン酸イミドイオン（（ＣＦ３ＳＯ２）２Ｎ−）、ヘキサフルオロリン酸イオン（ＰＦ６−）、Ｃ（ＳＯ２ＣＦ３）３−、硝酸イオン（ＮＯ３−）等があげられる。
【００４３】
前記一般式（２）で表されるアミニウム化合物は、前記一般式（１）で表されるジイモニウム化合物の一電子還元体に相当する物質である。更に一般式（２）で表されるアミニウム化合物が還元されると、下記一般式（３）で表される二電子還元体となる。
【００４４】
【化３】
0005482504.tif 000004
【００４５】
赤外線吸収剤としての能力、すなわち近赤外領域における吸光度の高さは、一般式（１）で表されるジイモニウム化合物が高く、次いで一般式（２）で表されるアミニウム化合物であり、一般式（３）で表される二電子還元体では殆ど赤外線吸収能を示さない。
【００４６】
市販のジイモニウム化合物及びアミニウム化合物を用いてもよく、例えば、ジイモニウムの「ＩＲＧ０２３」（日本化薬社製）などを挙げることができる。
【００４７】
上記赤外線吸収剤の添加量は、トナー中、０．０１質量％以上５質量％以下の範囲が望ましく、より望ましくは０．１質量％以上５質量％以下の範囲である。トナー中の赤外線吸収剤の添加量が上記範囲内にあると、フラッシュを用いた光定着が良好に行われ、またトナーの色が濁るのが抑えられる。
【００４８】
なお、光定着トナーとしては、黒以外の色のトナー（カラートナー）に赤外線吸収剤を含有し、黒トナーには赤外線吸収剤を含有させないことが望ましい。一般に、カラートナーは黒トナーに比べて光吸収効率が低く、黒トナーよりも定着性が低い。そこで、赤外線吸収剤をカラートナーに添加し、黒トナーには赤外線吸収剤を添加しないことで、色の違いによるトナーの光吸収効率の相違が調整される。
【００４９】
（４級アンモニウム塩）
帯電制御剤としての４級アンモニウム塩としては、公知の材料を適用でき、下記一般式（１）で表される４級アンモニウム塩であることが、色再現性の観点から望ましい。
【００５０】
【化４】
0005482504.tif 000005
【００５１】
一般式（１）中、Ｒ１、Ｒ２、Ｒ３及びＲ４は、各々独立に、水素原子、アルキル基、又は芳香族基を表し、Ｘ−は、モリブデン酸アニオン、リンモリブデン酸アニオン、クロム・モリブデン酸アニオン、タングステン酸アニオン、リンタングステン酸アニオン、ケイ素タングステン酸アニオン、アンチモン酸アニオン、ビスマス酸アニオン、又は−Ｓ−Ｓ−結合及びカルボン酸アニオンを有する化合物を表す。
【００５２】
一般式（１）において、Ｒ１、Ｒ２、Ｒ３及びＲ４で表されるアルキル基としては、炭素数が８個以上２２個以下のアルキル基、及び炭素数が１個以上４個以下のアルキル基が好ましく挙げられる。具体的には、前記炭素数が８個以上２２個以下のアルキル基としては、ドデシル基、テトラデシル基、ヘキサデシル基、オクタデシル基が好ましく挙げられ、テトラデシル基、ヘキサデシル基がより好ましい。一方、前記炭素数が１個以上４個以下のアルキル基としては、メチル基、ブチル基が好ましく挙げられ、メチル基がより好ましい。
【００５３】
また、一般式（１）において、Ｒ１、Ｒ２、Ｒ３及びＲ４で表される芳香族基としては、特に限定されず、５員環以上７員環以下のもの、更には６員環のものが好ましく、窒素、酸素、イオウ等のヘテロ原子を含んでいてもよく、複数の芳香環が縮環した構造を有していてもよい。
前記一般式（１）で表される化合物は、Ｒ１、Ｒ２、Ｒ３及びＲ４の全てがアルキル基又は芳香環であることが好ましく、Ｒ１、Ｒ２、Ｒ３及びＲ４の内の２つが炭素数が８〜２２のアルキル基であり、残り２つが炭素数が１〜４個のアルキル基であることがより好ましい。
【００５４】
Ｘ−で表される−Ｓ−Ｓ−結合及びカルボン酸アニオンを有する化合物としては、下記一般式（２）で表される化合物が挙げられる。
【００５５】
【化５】
0005482504.tif 000006
【００５６】
一般式（２）中、Ｒ５乃至Ｒ１２は、各々独立に、水素原子、炭素数１以上３０以下のアルキル基又は炭素数２以上３０以下のアルケニル基を表し、Ｍは水素原子又は１価の金属イオンを表す。
【００５７】
構造は必ずしも明確ではないが４級アンモニウム塩系の帯電制御剤としては、例えば、セチルピリジルクロライド、ＢＯＮＴＲＯＮＰ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）、ＣＯＰＹ  ＣＨＡＲＧＥ  ＰＳＹ（クラリアントジャパン社製）などの市販品が挙げられる。
【００５８】
マゼンタトナー、シアントナー、及びイエロートナー中の４級アンモニウム塩の含有率（質量％）であるＭｃ、Ｃｃ、Ｙｃは、上述の通り、上記式（Ｉ）の関係を満たす。
各色間の定着性の差をより減じる観点からは、ＭｃおよびＣｃを１００としたときＹｃは９０以下とすることが望ましく、８０以下がより望ましく、６０以下が更に望ましい。定着性の差を減じ且つイエロー画像のカブリを抑える観点からは、ＭｃおよびＣｃを１００としたときＹｃは５以上９０以下とすることが望ましく、５以上８０以下とすることがより望ましく、５以上６０以下とすることが更に望ましい。
【００５９】
なお、マゼンタトナー中の４級アンモニウム塩の含有率Ｍｃ及びシアントナー中の４級アンモニウム塩の含有率Ｃｃは、各々、０．１質量％以上１．０質量％以下であることが望ましく、０．１質量％以上０．５質量％以下であることがより望ましい。
イエロートナー中の４級アンモニウム塩の含有率Ｙｃは、０質量％以上１．０質量％以下であることが望ましく、０質量％以上０．５質量％以下であることがより望ましい。
【００６０】
（外添剤）
外添剤としては、例えば、シリカ、酸化チタン、チタン酸バリウム、フッ素粒子、アクリル粒子等が挙げられ、これらを併用してもよい。
【００６１】
（トナーの製造方法）
トナーの製造方法としては、例えば、粉砕法、単量体を重合して製造する方法、樹脂を溶かして溶液中で粒子化したトナーを形成させる方法等が挙げられる。
上記粉砕法としては、例えば結着樹脂等のトナーを構成する成分を、例えば加圧ニーダ、ロールミル、エクストルーダー等を用いて、溶融混練して分散させ、冷却させた後に、ジェットミル等により粉砕し、例えば風力分級機等の分級機により分級して、トナーを得る方法が挙げられる。
トナーの体積平均粒径としては、例えば、２μｍ以上１０μｍ以下の範囲が挙げられる。
【００６２】
＜静電荷像現像剤＞
本実施形態の光定着用トナーセットを含む静電荷像現像剤（以下、「現像剤」と称する場合がある）セットは、前記トナー粒子で構成される一成分現像剤、或いはキャリアと前記トナーとを含む二成分現像剤のいずれのセットであってもよい。
【００６３】
二成分現像剤のキャリアとしては、例えば芯材表面に樹脂被覆層を有する樹脂コートキャリアが挙げられる。上記芯材としては、公知のマグネタイト、フェライト、鉄粉が用いられる。キャリアのコート剤としては、特に制限されないが、シリコーン樹脂系が特に望ましい。
【００６４】
キャリア芯材の平均粒径としては、一般的には１０μｍ以上１００μｍ以下が望ましく、２０μｍ以上８０μｍ以下がより望ましい。
前記二成分現像剤におけるトナーと上記キャリアとの混合比（質量比）としては、トナー：キャリア＝１：１００以上３０：１００以下程度の範囲であり、３：１００以上２０：１００以下程度の範囲がより望ましい。
【００６５】
＜画像形成装置＞
本実施形態の画像形成装置は、前述の光定着用トナーセットを含む現像剤セットを用いて、記録媒体（被転写体）上に画像を形成するものであれば特に限定されない。画像形成装置は、具体的には、潜像保持体と、前記潜像保持体を帯電させる帯電装置と、帯電した前記潜像保持体の表面に静電潜像を形成する静電潜像形成装置と、前記潜像保持体の表面に形成された静電潜像を前述の静電潜像用現像剤により現像してトナー像を形成する現像装置と、前記潜像保持体の表面に形成されたトナー像を被転写体に転写する転写装置と、前記被転写体に転写されたトナー像を前記被転写体に定着する定着装置と、を備える
【００６６】
上記画像形成は、例えば潜像保持体として電子写真感光体を利用した場合、例えば以下のようにして行う。
まず、電子写真感光体の表面を、コロトロン帯電器又は接触帯電器等の帯電装置により帯電した後、露光装置等の静電潜像形成装置により静電潜像を形成する。次いで、表面に現像剤層を形成させた現像剤保持体を前記静電潜像に接触又は近接させてトナーを付着させ、電子写真感光体上にトナー像を形成する。形成されたトナー像は、コロトロン帯電器や一対の転写ロール等の転写装置を利用して紙等の記録媒体（被転写体）表面に転写される。さらに、記録媒体表面に転写されたトナー像は、定着装置により定着され、記録媒体に画像が形成される。
【００６７】
前記電子写真感光体としては、例えば、アモルファスシリコン又はセレン等の無機感光体、ポリシラン又はフタロシアニン等を電荷発生材料や電荷輸送材料として使用した有機感光体等が挙げられる。その中でも特に長寿命なものとしては、例えばアモルファスシリコン感光体等が挙げられる。また、本実施形態の現像剤は、正極性を有するトナーを用いるため、正帯電であるアモルファスシリコン感光体は好適に用いられる。
【００６８】
定着装置としては、例えば光により定着を行う光定着器（フラッシュ定着器）や、熱により定着を行う熱定着器等が挙げられる。
【００６９】
上記光定着装置に用いられる光源としては、例えば、ハロゲンランプ、水銀ランプ、フラッシュランプ、赤外線レーザ等が挙げられる。上記の中でも、瞬時に定着させるためエネルギーが節約される光源としては、例えばフラッシュランプ等が挙げられる。フラッシュランプの発光エネルギーとしては、例えば、１．０Ｊ／ｃｍ２以上７．０Ｊ／ｃｍ２以下の範囲が挙げられ、２Ｊ／ｃｍ２以上５Ｊ／ｃｍ２以下の範囲が更に望ましい。
【００７０】
ここで、フラッシュランプの強度を示すフラッシュ光の単位面積当りの発光エネルギーは、下記式で表される。
式：Ｓ＝（（１／２）×Ｃ×Ｖ２）／（ｕ×Ｌ）×（ｎ×ｆ）
上記式（１）中、ｎは一度に発光するランプ本数（本）、ｆは点灯周波数（Ｈｚ）、Ｖは入力電圧（Ｖ）、Ｃはコンデンサ容量（Ｆ）、ｕはプロセス搬送速度（ｃｍ／ｓ）、Ｌはフラッシュランプの有効発光幅（通常は最大用紙幅、ｃｍ）、Ｓはエネルギー密度（Ｊ／ｃｍ２）を表す。
【００７１】
なお、被転写体の搬送速度が１０００ｍｍ／秒以上の画像形成装置であってもよい。前述の静電潜像用現像剤を用いることで、被転写体の搬送速度が速くなることにより現像剤に大きな負荷がかかる条件下においても、初期時の画像のカブリの発生が低減される。
【００７２】
以下、本実施形態の画像形成装置の一例について図面を用いて説明する。
図１は、本実施形態における画像形成装置の一例について示す概略模式図である。図１の画像形成装置は、シアン、マゼンタ、イエロー、及びブラックのトナーによりトナー像形成を行うものである。
【００７３】
図１中、１ａから１ｄは帯電手段、２ａから２ｄは露光手段、３ａから３ｄは感光体（像保持体）、４ａから４ｄは現像手段、５ａから５ｄはクリーニング手段、１０はロール媒体１５から矢印方向に送り出される記録用紙（記録媒体）、２０はシアン現像ユニット、３０はマゼンタ現像ユニット、４０はイエロー現像ユニット、５０はブラック現像ユニット、７０ａから７０ｄは転写ロール（転写手段）、７１、７２はロール、８０は転写電圧供給手段、９０は光定着器（定着装置）を各々表す。
【００７４】
図１に示す画像形成装置は、帯電装置、露光装置、感光体、および現像装置を含む符号２０、３０、４０、５０で示される各色の現像ユニットと、記録用紙１０に接して配置され、記録用紙１０を搬送するロール７１、７２と、各現像ユニットの感光体を押圧するように記録用紙１０を介してその反対側に接するように配置された転写ロール７０ａ、７０ｂ、７０ｃ、７０ｄと、これら３つの転写ロールに電圧を供給する転写電圧供給装置８０と、感光体と転写ロールとの圧接部分を図中の矢印方向に通過する記録用紙１０の感光体と接触する側に光を照射する光定着器９０と、から構成されている。
【００７５】
なお、シアン現像ユニット２０は、感光体３ａの周囲には時計回りに帯電装置１ａ、露光装置２ａ、現像装置４ａ、及びクリーニング装置５ａが配置された構成を有する。また、感光体３ａにおける現像装置４ａの配置位置から時計回りのクリーニング装置５ａの配置位置間に感光体３ａ表面に接するように、記録用紙１０を介して転写ロール７０ａが対向配置されている。
【００７６】
他の色の現像ユニットもこの構成に準ずる。なお、本実施形態の画像形成装置においては、シアン現像ユニット２０の現像装置４ａ内にシアントナー及びキャリアを含む現像剤が収納され、他の現像ユニットの現像装置には、各々の色に対応したトナーとキャリアとが収納される。なお、現像ユニットの現像装置には、本実施形態の現像剤が収納される。
【００７７】
次に、この画像形成装置を用いた画像形成について説明する。
まず、ブラック現像ユニット５０において、感光体３ｄを時計回り方向に回転させつつ、帯電装置１ｄにより感光体３ｄの表面を帯電する。次に帯電された感光体３ｄの表面を露光装置２ｄにより露光することにより、複写しようとする元の画像のブラック色成分の画像に対応した潜像が感光体３ｄ表面に形成される。
さらに、この潜像上に現像装置４ｄ内に収納されたブラックトナーを付与することによりこれを現像してブラックトナー像を形成する。イエロー現像ユニット４０、マゼンタ現像ユニット３０、シアン現像ユニット２０においてもこれに準じたプロセスが行なわれ、それぞれ現像ユニットの感光体表面にそれぞれの色のトナー像が形成される。このトナー像は、前述の本実施形態の現像剤により形成される。
【００７８】
感光体表面に形成された各色のトナー像は、転写ロール７０ａから７０ｄによる転写電位の作用により、矢印方向に搬送される記録用紙１０上に順次転写され、元の画像情報に対応するように記録用紙１０の表面に積層されて、最上層からシアン、マゼンタ、イエロー、及びブラックの順に積層されたトナー画像が形成される。
【００７９】
次に、この記録用紙１０上の積層トナー画像が、光定着器９０のところまで搬送され、そこで光定着器９０から光の照射を受けて、溶融し、記録用紙１０に光定着され画像が形成される。
【実施例】
【００８０】
以下、実施例によって本発明を具体的に説明する。なお、以下の説明において、特に断りのない限り、「部」「％」は「質量部」「質量％」を意味する。
【００８１】
［実施例１］
＜トナーの製造＞
（４級アンモニウム塩化合物−１の合成）
２，２’−ジチオ安息香酸３０．６部を６００部のエタノール中に入れ攪拌し、これに２５％濃度テトラメチルアンモニウム−ヒドロキシド水溶液７２．９部を７０〜７５℃で滴下した。析出した白色沈殿を濾過し、１２０℃の雰囲気化で乾燥・粉砕し、白色粉末の４級アンモニウム塩化合物−１（２，２’−ジチオジ安息香酸−モノテトラメチルアンモニウム塩）を４５．２部得た。
【００８２】
（４級アンモニウム塩化合物−２の合成）
Ｎ，Ｎ−ジメチル−Ｎ，Ｎ−ジテトラデシルアンモニウムクロライド９．５部をメタノール９５部に溶解・攪拌させ、この中にモリブデン酸アンモニウム四水塩９．２部と水６０部からなる水溶液を滴下し、５０℃２時間攪拌した。析出した白色沈殿を濾過し、得られた白色物を十分水洗したのち乾燥させ、白色結晶である下記構造の４級アンモニウム塩化合物−２の１０部を得た。
【００８３】
【化６】
0005482504.tif 000007
【００８４】
（イエロートナーの製造）
結着樹脂としてビスフェノールＡのプロピレンオキサイド付加物を原料とするポリエステル樹脂１００部（花王社製、商品名：ＦＰ１１８）、顔料としてＣＩ ｐｉｇｍｅｎｔ Ｙｅｌｌｏｗ  １８０（クラリアントジャパン製、商品名：Ｔｏｎｅｒ  Ｙｅｌｌｏｗ  ＨＧ）５部、赤外線吸収剤としてジイモニウム（日本化薬、商品名：ＩＲＧ−０２３ＴＦ）０．５部、及びエステルワックス（日本油脂製、商品名：ＷＥＰ−５Ｆ）１部からなるトナー組成物を、各々ヘンシェルミキサーに投入し、予備混合を行った後、エクストルーダー（池貝社製、ＰＣＭ−３０）により１００℃以上１５０℃以下の温度範囲で、２５０ｒｐｍにて溶融混練し、次いでハンマーミルにて粗粉砕し、ジェットミルにて微粉砕した後、気流分級機にて分級を行い、イエロートナー母体粒子を得た。
このトナー母体粒子にシリカ１部（ＴＧ８２０Ｆ；キャボット社製）を高速撹拌装置（ヘンシェルミキサー）により外添して平均粒径８．８μｍのイエロートナーを得た。
【００８５】
（マゼンタトナーの製造）
上記イエロートナーの製造において、顔料をＣ．Ｉ．Ｐｉｇｍｅｎｔ Ｒｅｄ ５７：１（大日本インキ化学工業製、商品名：ＳＹＭＵＬＥＲ  ＢＲＩＬＬＩＡＮＴ  ＣＡＴＭＩＮＥ  ６Ｂ２３３）に変え、更にトナー組成物に上記合成の４級アンモニウム塩化合物−１を０．５部添加して、マゼンタトナー母体粒子を作製した以外は、上記イエロートナーと同様にして、平均粒径８．６μｍのマゼンタトナーを得た。
【００８６】
（シアントナーの製造）
上記イエロートナーの製造において、顔料をＣ．Ｉ．Ｐｉｇｍｅｎｔ Ｂｌｕｅ １５（大日本インキ化学工業社製、商品名：Ｆａｓｔｏｇｅｎ  Ｂｌｅｒ  ＡＲ−７）に変え、更にトナー組成物に上記合成の４級アンモニウム塩化合物−１を０．５部添加して、シアントナー母体粒子を作製した以外は、上記イエロートナーと同様にして、平均粒径８．７μｍのシアントナーを得た。
【００８７】
＜現像剤の作製＞
得られたトナーを用い二成分現像剤を作製した。上記の各トナーと混合させるキャリアとしては、シリコーン樹脂をコーティングした汎用の体積平均粒径が３０μｍのフェライトキャリアを用いた。各トナー５部に対しキャリアを９５部混合し、２時間、１０Ｌのボールミルにて混合し、各現像剤３．５ｋｇを作製した。
【００８８】
＜評価＞
評価装置としては、光定着器としてキセノンフラッシュランプを搭載した富士ゼロックス社製Ｆｕｊｉ  Ｘｅｒｏｘ  ４９０／９８０  Ｃｏｎｔｉｎｕｏｕｓ  Ｆｅｅｄの改造機（概略構成は図１に順ずる）を用いた。なお、フラッシュランプの発光エネルギーは５Ｊ／ｃｍ２とした。
なお、画像形成は、温度２０℃湿度５０％の環境下、用紙搬送速度は１１５２ｍｍ／秒、カウンタ方式（感光体の回転方向と現像剤保持体の回転方向が逆方向である方式）の条件で行った。
【００８９】
（定着性の評価）
上記画像形成装置に、記録媒体として普通紙（ＮＩＰ−１５００ＬＴ、小林記録紙）を用い、トナーの付着量が１．４ｍｇ／ｃｍ２となるように１０ｍｍ四方の画像を形成した。得られた画像に対して、めっきを施した金属片で１０回こすり、こすり前後のステータスＡ濃度の比率にて算出した。なお、ステータスＡ濃度の測定には（Ｘ−ｒｉｔｅ９３８）を使用した。
定着性に関する評価基準は以下の通りである。
【００９０】
−定着性の評価基準−
Ｇ１：色間の定着率の差が、１０％以下であり色間差なし。
Ｇ２：色間の定着率の差が、１０〜２０％以下であり色間差なし。
Ｇ３：若干の色間差があるものの、２０〜３０％であり問題となるレベルではない。
Ｇ４：色間の定着率の差が３０％以上あり、問題となるレベル。
【００９１】
（画質評価）
上記条件下において、上記画像形成装置により５枚の画像形成を行い、３枚目に形成された画像を目視で観察し、かぶりの発生により画質を評価した。かぶり発生の有無に関する評価基準は以下の通りである。
【００９２】
−かぶりの発生の評価基準−
Ｇ１：かぶりは発生しない。
Ｇ２：かぶりが若干発生しているが、画像欠陥とは判断されない範囲内である。
Ｇ３：かぶりが発生しているが、画像欠陥とは判断されない範囲内である。
Ｇ４：かぶりが発生し、画像欠陥と判断され、実用上許容範囲外である。
【００９３】
［実施例２〜１１、及び比較例１］
実施例１のトナーの作製において、４級アンモニウム塩化合物の添加量及び種類を下記表１のように代えた以外は、実施例１と同様にしてトナーを作製し、このトナーを用いて、実施例１と同様にして評価を行った。
【００９４】
【表１】
0005482504.tif 000008
【００９５】
表１から分かるように、実施例１乃至１１では比較例１に比べて、色間の定着性の差が著しく低減していることが分かる。実施例１乃至１１では、マゼンタ及びシアントナー中の４級アンモニウム塩の含有率Ｍｃ、Ｃｃを１００としたときにイエロートナー中の４級アンモニウム塩の含有率Ｙｃが９０以下である。特に、実施例１乃至実施例６を比較すると、色間における定着性の差がより小さいのは、Ｍｃ、Ｃｃを１００としたときにＹｃが８０以下となっている実施例１乃至実施例５であり、より定着性の差が小さいのは実施例１乃至実施例４である
また、かぶりの発生が抑制されているのは、Ｍｃ、Ｃｃを１００としたときにＹｃが５以上９０以下となっている実施例２乃至実施例６であり、よりカブリの発生が抑制されているのは、実施例３乃至実施例６である。
【００９６】
以上から、色間の定着性の差の低減と、かぶりの発生の抑制との両立の観点からは、Ｍｃ、Ｃｃを１００としたときにＹｃが５以上８０となっている実施例２乃至実施例５であり、より望ましくは、実施例２乃至実施例４である。
【００９７】
［実施例１２］
イエロートナーの製造において、顔料としてＣＩ ｐｉｇｍｅｎｔ Ｙｅｌｌｏｗ  １８０（クラリアント社製）用いたところを、ＣＩ ｐｉｇｍｅｎｔ Ｙｅｌｌｏｗ  １９１（クラリアント社製）に代えたこと以外は、実施例４と同様にしてトナーを作製し、このトナーを用いて、実施例１と同様にして評価を行った。
【００９８】
［実施例１３］
イエロートナーの製造において、顔料としてＣＩ ｐｉｇｍｅｎｔ Ｙｅｌｌｏｗ  １８０（クラリアント社製）用いたところを、ＣＩ ｐｉｇｍｅｎｔ Ｙｅｌｌｏｗ  １３９（クラリアント社製）に代えたこと以外は、実施例４と同様にしてトナーを作製し、このトナーを用いて、実施例１と同様にして評価を行った。
【００９９】
【表２】
0005482504.tif 000009
【０１００】
表２から分かるように、イエロー顔料として、ＣＩ ｐｉｇｍｅｎｔ Ｙｅｌｌｏｗ  １８０を用いた実施例４では、他のイエロー顔料を用いた実施例１２及び実施例１３に比べて、かぶりの発生が抑えられ、画質が良好であることが分かる。
【符号の説明】
【０１０１】
１ａ，１ｂ，１ｃ，１ｄ  帯電手段
２ａ，２ｂ，２ｃ，２ｄ  露光手段
３ａ，３ｂ，３ｃ，３ｄ  感光体
４ａ，４ｂ，４ｃ，４ｄ  現像手段
５ａ，５ｂ，５ｃ，５ｄ  クリーニング手段
１０  記録用紙（記録媒体）
２０  シアン現像ユニット
３０  マゼンタ現像ユニット
４０  イエロー現像ユニット
５０  ブラック現像ユニット
７０ａ，７０ｂ，７０ｃ，７０ｄ  転写ロール
７１，７２  ロール
８０  転写電圧供給手段
９０  光定着手段（定着手段）
１０１  試料セル
１０２  電極
１０３  マグネット
【図１】
0005482504.tif 000011